(57)【要約】      （修正有）【課題】耐傷性に優れ、かつ、装着性および脱着性に優れる太陽光集光用反射鏡の提供。【解決手段】樹脂基材、金属反射層および表面被覆層を有する多角形状の太陽光集光用フィルムミラー２と、フィルムミラー２の周縁部を支持する枠形状の支持部材３、４とを有する、太陽光集光用反射鏡１。フィルムミラー２の周縁部と支持部材３、４とが、接着剤または粘着剤により接合されてもよい。フィルムミラー２の周縁部と支持部材３、４との接合領域に、被着体との接合に利用される貫通孔を少なくとも２個有してもよい。【選択図】図２
2014154589.tif 000002
【特許請求の範囲】
【請求項１】
樹脂基材、金属反射層および表面被覆層を有する多角形状の太陽光集光用フィルムミラーと、前記フィルムミラーの周縁部を支持する枠形状の支持部材とを有する、太陽光集光用反射鏡。
【請求項２】
前記フィルムミラーの周縁部と前記支持部材とが、接着剤または粘着剤により接合される請求項１に記載の太陽光集光用反射鏡。
【請求項３】
前記フィルムミラーの周縁部と前記支持部材との接合領域に、被着体との接合に利用される貫通孔を少なくとも２個有する請求項１または２に記載の太陽光集光用反射鏡。
【請求項４】
前記フィルムミラーの膜厚が、１００μｍ以上である請求項１〜３のいずれか１項に記載の太陽光集光用反射鏡。
【請求項５】
前記フィルムミラーの膜厚が、１５０μｍ以上１０００μｍ以下である請求項１〜４のいずれか１項に記載の太陽光集光用反射鏡。
【請求項６】
前記フィルムミラーの形状が、矩形状である請求項１〜５のいずれか１項に記載の太陽光集光用反射鏡。
【請求項７】
前記フィルムミラーが、第１の表面被覆層、第１の金属反射層、樹脂基材、第２の金属反射層および第２の表面被覆層をこの順に有するフィルムミラーである請求項１〜６のいずれか１項に記載の太陽光集光用反射鏡。
【請求項８】
前記フィルムミラーが、第１の表面被覆層、第１の樹脂基材、金属反射層、第２の樹脂基材および第２の表面被覆層をこの順に有するフィルムミラーである請求項１〜６のいずれか１項に記載の太陽光集光用反射鏡。
【発明の詳細な説明】
【技術分野】
【０００１】
本発明は、太陽光集光用フィルムミラーを用いた太陽光集光用反射鏡に関する。
【背景技術】
【０００２】
太陽光の反射装置には、太陽光による紫外線や熱、風雨、砂塵等に晒されるため、従来、ガラス製ミラーが用いられてきた。
しかしながら、ガラス製ミラーを用いる場合、輸送時に破損する問題や、ミラーを設置する架台に高い強度が要求されるため建設費がかさむといった問題があった。
このような問題を解決するために、近年では、ガラス製ミラーを樹脂製反射シート（フィルムミラー）に置き換えることが提案されている。
【０００３】
例えば、特許文献１には、「Ａｌ，Ａｇ等の反射率の大きい金属薄膜をプラスチックフィルム上に蒸着、スパッタリング、貼付け等で形成した反射フィルムをリング状又はディスク状部材に取付けたことを特徴とする反射鏡。」が記載されている（特許請求の範囲（１）等参照）。
【先行技術文献】
【特許文献】
【０００４】
【特許文献１】特開平３−２９３３０１号公報
【発明の概要】
【発明が解決しようとする課題】
【０００５】
本発明者は、特許文献１に記載された反射鏡について検討したところ、主に宇宙用途を意図しているため、砂塵に対する耐傷性や、施工時の被着体への装着性、メンテナンス時の被着体からの脱着性を考慮しておらず、他の使用環境によってはこれらの特性が劣ることを明らかとした。
【０００６】
そこで、本発明は、耐傷性に優れ、かつ、装着性および脱着性に優れる太陽光集光用反射鏡を提供することを課題とする。
【課題を解決するための手段】
【０００７】
本発明者は、上記課題を達成すべく鋭意研究した結果、所定の層構成を有する特定形状の太陽光集光用フィルムミラーと支持部材とを有する太陽光集光用反射鏡が、耐傷性に優れ、かつ、ソーラーリフレクター本体（太陽光追尾システム）への装着性および脱着性に優れることを見出し、本発明を完成させた。
すなわち、本発明は、以下の（１）〜（８）を提供する。
【０００８】
（１）  樹脂基材、金属反射層および表面被覆層を有する多角形状の太陽光集光用フィルムミラーと、フィルムミラーの周縁部を支持する枠形状の支持部材とを有する、太陽光集光用反射鏡。
（２）  フィルムミラーの周縁部と支持部材とが、接着剤または粘着剤により接合される（１）に記載の太陽光集光用反射鏡。
（３）  フィルムミラーの周縁部と支持部材との接合領域に、被着体との接合に利用される貫通孔を少なくとも２個有する（１）または（２）に記載の太陽光集光用反射鏡。
（４）  フィルムミラーの膜厚が、１００μｍ以上である（１）〜（３）のいずれかに記載の太陽光集光用反射鏡。
（５）  フィルムミラーの膜厚が、１５０μｍ以上１０００μｍ以下である（１）〜（４）のいずれかに記載の太陽光集光用反射鏡。
（６）  フィルムミラーの形状が、矩形状である（１）〜（５）のいずれかに記載の太陽光集光用反射鏡。
【０００９】
（７）  フィルムミラーが、第１の表面被覆層、第１の金属反射層、樹脂基材、第２の金属反射層および第２の表面被覆層をこの順に有するフィルムミラーである（１）〜（６）のいずれかに記載の太陽光集光用反射鏡。
（８）  フィルムミラーが、第１の表面被覆層、第１の樹脂基材、金属反射層、第２の樹脂基材および第２の表面被覆層をこの順に有するフィルムミラーである（１）〜（６）のいずれかに記載の太陽光集光用反射鏡。
【発明の効果】
【００１０】
以下に説明するように、本発明によれば、耐傷性に優れ、かつ、装着性および脱着性に優れる太陽光集光用反射鏡を提供することができる。
【図面の簡単な説明】
【００１１】
【図１】本発明の太陽光集光用反射鏡の好適な実施態様の一例を分解図および完成図により模式的に示す斜視図である。
【図２】本発明の太陽光集光用反射鏡の好適な実施態様の他の例を分解図および完成図により模式的に示す斜視図である。
【図３】本発明で用いる太陽光集光用フィルムミラーの好適な実施態様（第１態様）の一例を模式的に示す断面図である。
【図４】本発明で用いる太陽光集光用フィルムミラーの好適な実施態様（第１態様）の他の例を模式的に示す断面図である。
【図５】本発明で用いる太陽光集光用フィルムミラーの好適な実施態様（第２態様）の一例を模式的に示す断面図である。
【図６】本発明で用いる太陽光集光用フィルムミラーの好適な実施態様（第２態様）の他の例を模式的に示す断面図である。
【図７】図２における切断面線Ａ−Ａからみた模式的な断面図の例である。
【発明を実施するための形態】
【００１２】
［太陽光集光用反射鏡]
本発明の太陽光集光用反射鏡（以下、「本発明の反射鏡」と略す。）は、樹脂基材、金属反射層および表面被覆層を有する多角形状の太陽光集光用フィルムミラー（以下、「フィルムミラー」と略す。）と、このフィルムミラーの周縁部を支持する枠形状の支持部材とを有する、反射鏡である。
ここで、フィルムミラーの周縁部とは、支持部材によって支持される部分をいい、その幅は、支持部材の幅によって左右されるため特に限定されないが、例えば、矩形状のフィルムミラーである場合は、フィルムミラーの一辺（長方形である場合は長辺）の長さの１／２〜１／１００程度であるのが好ましい。
【００１３】
このような構成を有する本発明の反射鏡は、被着体に対して上記支持部材のみを接触させ、上記フィルムミラーを接触させずに装着することができるため、施工時の装着性およびメンテナンス時の脱着性が良好となる。
また、本発明の反射鏡は、上記フィルムミラーが表面被覆層を有しているため、砂塵に対する耐傷性が良好となる。
【００１４】
以下に、本発明の反射鏡について図１および図２を用いて詳述する。
ここで、図１および図２は、本発明の反射鏡の好適な実施態様の例について、分解図および完成図を模式的に示す斜視図であり、本発明の反射鏡はこれらの図面に特に限定されるものではない。
【００１５】
図１に示すように、反射鏡１は、フィルムミラー２と、フィルムミラー２の片面の周縁部を支持する枠状の支持部材３とを有する。
また、図２に示すように、反射鏡１は、被着体（図示せず）に対して反射鏡１を反転させることにより、フィルムミラー２の両面使用が可能となる理由から、フィルムミラー２と、フィルムミラー２の両面の周縁部を支持する枠状の支持部材３および支持部材４とを有する態様であるのが好ましい。
【００１６】
本発明においては、フィルムミラーの周縁部と支持部材との接合方法は特に限定されず、例えば、接着剤や粘着剤を用いて接着する方法、クリップを用いて両者を固定する方法等が挙げられる。
【００１７】
また、本発明においては、フィルムミラーの周縁部と支持部材との接合領域に、被着体との接合に利用される貫通孔を少なくとも２個有しているのが好ましい。
このような貫通孔を利用することにより、ネジやビス等を用いて容易に支持部材と被着体とを係留（アンカーリング）させることができる。
【００１８】
〔フィルムミラー〕
本発明の反射鏡が有するフィルムミラーは、上述した通り、樹脂基材、金属反射層および表面被覆層を有する多角形状のフィルムミラーである。
【００１９】
本発明においては、フィルムミラーの膜厚は、後述する支持部材により周縁部を支持する際にフィルムミラーの張力の調節が容易となり、また、正反射性が向上し、温度サイクルも良好となる理由から、１００μｍ以上であるのが好ましく、１５０μｍ以上１０００μｍ以下であるのがより好ましく、２００μｍ以上６００μｍ以下であるのが更に好ましい。
【００２０】
また、本発明においては、フィルムミラーの形状は、多角形状であれば特に限定されないが、４角形以上であるのが好ましく、後述する支持部材により周縁部を支持する際にフィルムミラーの張力の付与および調節が容易となる理由から、矩形状（４角形状）であるのがより好ましい。
また、フィルムミラーのサイズはその形状や被着体等に応じて適宜設計できるため特に限定されないが、例えば、矩形状のフィルムミラーのサイズ（縦幅および横幅）は、張力の調節の観点から、縦幅（長辺）は１００〜５０００ｍｍであるのが好ましく、横幅（短辺）は１００〜２０００ｍｍであるのが好ましく、縦幅と横幅の比率（縦／横）は１／１〜１５／１であるのが好ましい。
【００２１】
以下に、フィルムミラーの層構成について、図３〜図６を用いて詳述する。
ここで、図３〜図６は、本発明の反射鏡が有するフィルムミラーの好適な実施態様の例を模式的に示す断面図であり、フィルムミラーの層構成はこれらの図面に特に限定されるものではなく、例えば、必要に応じて、各層間にプライマー層や接着層を設けていてもよく、被着体側にバックコート層を設けていてもよい。
【００２２】
＜第１態様：図３および図４＞
上記フィルムミラーの第１態様（片面使用タイプ）として、例えば、図３に示すように、フィルムミラー１０が、被着体（図示せず）側から、樹脂基材１１、金属反射層１２および表面被覆層１３をこの順で有する態様や、図４に示すように、フィルムミラー１０が、被着体（図示せず）側から、金属反射層１２、樹脂基材１１および表面被覆層１３をこの順に有する態様などが挙げられる。
なお、図４に示す態様においては、金属反射層１２の樹脂基材１１と反対側の表面に金属反射層を保護する被覆層を有していてもよい。
【００２３】
＜第２態様：図５および図６＞
上記フィルムミラーの第２態様（両面使用タイプ）として、例えば、図５に示すように、フィルムミラー１００が、被着体（図示せず）側から、第１の表面被覆層１０１、第１の金属反射層１０２、樹脂基材１０３、第２の金属反射層１０４および第２の表面被覆層１０５をこの順に有する態様や、図６に示すように、フィルムミラー１００が、被着体（図示せず）側から、第１の表面被覆層１０１、第１の樹脂基材１０６、金属反射層１０７、第２の樹脂基材１０８および第２の表面被覆層１０５をこの順に有する態様などが挙げられる。
このような第２態様であると、本発明の反射鏡の優れた装着性および脱着性を維持しつつ、耐傷性が更に良好となるため好ましい。
また、このような第２の態様においては、フィルムミラーの両面の周縁部を支持部材で支持する態様（図２参照）であると、被着体に対して反射鏡を反転させることにより、フィルムミラーの両面使用が可能となるためより好ましい。
【００２４】
（樹脂基材）
樹脂基材（第１の樹脂基材および第２の樹脂基材を含む。以下、同様。）は特に限定されず、その構成材料としては、例えば、ポリエチレン、ポリプロピレンなどのポリオレフィン系樹脂；ポリエチレンテレフタレート、ポリエチレンナフタレートなどのポリエステル系樹脂；ポリカーボネート系樹脂；ポリメチルメタクリレートなどのアクリル系樹脂；ポリアミド系樹脂；ポリイミド系樹脂；ポリ塩化ビニル系樹脂；ポリフェニレンサルファイド系樹脂；ポリエーテルサルフォン系樹脂；ポリエチレンサルファイド系樹脂；ポリフェニレンエーテル系樹脂；スチレン系樹脂；セルロースアセテートなどのセルロース系樹脂；等が挙げられる。なお、第２態様（図６）で用いる第１の樹脂基材および第２の樹脂基材の構成材料は、それぞれ同一材料であっても異なる材料であってもよい。
これらのうち、得られるフィルムミラーの反射率および耐候性の観点から、ポリエステル系樹脂またはアクリル系樹脂が好ましい。
【００２５】
樹脂基材の形状は平面状に限定されず、例えば、凹面状、凸面状などのいずれであってもよい。
樹脂基材の厚みはその形状によっても左右されるため特に限定されないが、樹脂基材が平面状である場合は、通常、２５〜３００μｍであるのが好ましい。
【００２６】
（金属反射層）
金属反射層（第１の金属反射層および第２の金属反射層を含む。以下、同様。）は特に限定されず、その構成材料（金属）としては、例えば、Ａｕ、Ａｇ、Ｃｕ、Ｐｔ、Ｐｄ、Ｉｎ、Ｇａ、Ｓｎ、Ｇｅ、Ｓｂ、Ｐｂ、Ｚｎ、Ｂｉ、Ｆｅ、Ｎｉ、Ｃｏ、Ｍｎ、Ｔｌ、Ｃｒ、Ｖ、Ｒｕ、Ｒｈ、Ｉｒ、Ａｌ等が挙げられる。なお、第２態様（図５）で用いる第１の金属反射層および第２の金属反射層の構成材料は、それぞれ同一材料であっても異なる材料であってもよい。
これらのうち、得られるフィルムミラーの反射率および耐候性の観点から、Ａｇ、Ａｌ、ＮｉまたはＣｕであることが好ましく、Ａｇであることがより好ましい。
また、金属反射層を構成する金属がＡｇである場合、金属反射層中のＡｇの含有量は、金属反射層を構成する全金属に対して、３０ｍｏｌ％以上であることが好ましく、５０ｍｏｌ％以上であることがより好ましく、８０ｍｏｌ％以上であることがさらに好ましく、９５ｍｏｌ％以上であることが特に好ましく、１００ｍｏｌ％であることが最も好ましい。
【００２７】
金属反射層の形状は特に限定されず、樹脂基材の主面の全てを覆う層であっても、一部を覆う層であってもよい。
金属反射層の厚みは特に限定されないが、フィルムミラーの反射率等の観点から、５０〜５００ｎｍが好ましく、７０〜３００ｎｍがより好ましい。
【００２８】
金属反射層の形成方法は特に限定されず、湿式法および乾式法のいずれも採用することができる。
湿式法としては、例えば、いわゆる金属めっき法（無電解めっき、または、電気めっき）として公知の方法が挙げられる。
また、乾式法としては、例えば、真空蒸着法、スパッタ法、イオンプレーティング法などが挙げられる。
本発明においては、金属反射層の形成方法の好適態様として、例えば、（ｉ）樹脂基材にプライマー層を形成し、（ｉｉ）形成したプライマー層にめっき触媒またはその前駆体を付与し、（ｉｉｉ）めっき触媒またはその前駆体が付与されたプライマー層に対してめっきする方法、などが挙げられる。
以下、上記（ｉ）〜（ｉｉｉ）の各工程について詳述する。
【００２９】
（工程（ｉ）：プライマー層形成工程）
工程（ｉ）は、樹脂基材にプライマー層を形成する工程である。
ここでプライマー層は、樹脂基材と金属反射層との間に配置される層であり、両者の密着性を高める層である。
プライマー層は、めっき触媒またはその前駆体と相互作用する官能基および重合性基を有するポリマーを含む層に、加熱処理と光照射処理の少なくとも一方（以下、エネルギー付与ともいう）を施して得られる。
以下では、まず、使用されるポリマーについて詳述し、その後工程（ｉ）の手順について詳述する。
【００３０】
プライマー層に使用されるポリマーには、めっき触媒またはその前駆体と相互作用する官能基（以後、相互作用性基とも称する）および重合性基が含まれる。相互作用性基は、めっき触媒またはその前駆体と相互作用する基であり、金属反射層とプライマー層との密着性を高める役割を果たす。重合性基は、後述する加熱処理と光照射処理の少なくとも一方を施すことにより、架橋反応が進行し、プライマー層の強度を高めると共に、その一部が樹脂基材と反応して樹脂基材とプライマー層との密着性を高める役割を果たす。
【００３１】
重合性基は、エネルギー付与により、ポリマー同士、または、ポリマーと樹脂基材との間で化学結合を形成しうる官能基であればよい。重合性基としては、例えば、ラジカル重合性基、カチオン重合性基などが挙げられる。なかでも、反応性の観点から、ラジカル重合性基が好ましい。
ラジカル重合性基としては、例えば、メタクリロイル基、アクリロイル基、イタコン酸エステル基、クロトン酸エステル基、イソクロトン酸エステル基、マレイン酸エステル基、スチリル基、ビニル基、アクリルアミド基、メタクリルアミド基などが挙げられる。なかでも、メタクリロイル基、アクリロイル基、ビニル基、スチリル基、アクリルアミド基、メタクリルアミド基が好ましく、なかでも、ラジカル重合反応性、合成汎用性の観点から、メタクリロイル基、アクリロイル基、アクリルアミド基、メタクリルアミド基がより好ましく、耐アルカリ性の観点から、アクリルアミド基、メタクリルアミド基が更に好ましい。
【００３２】
相互作用性基は、めっき触媒またはその前駆体と相互作用を形成する基であればその種類は特に制限されず、例えば、アミノ基、アミド基、イミド基、ウレア基、３級のアミノ基、アンモニウム基、アミジノ基、トリアジン環、トリアゾール環、ベンゾトリアゾール基、イミダゾール基、ベンズイミダゾール基、キノリン基、ピリジン基、ピリミジン基、ピラジン基、キナゾリン基、キノキサリン基、プリン基、トリアジン基、ピペリジン基、ピペラジン基、ピロリジン基、ピラゾール基、アニリン基、アルキルアミン構造を含む基、イソシアヌル構造を含む基、ニトロ基、ニトロソ基、アゾ基、ジアゾ基、アジド基、シアノ基、シアネート基（Ｒ−Ｏ−ＣＮ）などの含窒素官能基；エーテル基、水酸基、フェノール性水酸基、カルボキシル基、カーボネート基、カルボニル基、エステル基、Ｎ−オキシド構造を含む基、Ｓ−オキシド構造を含む基、Ｎ−ヒドロキシ構造を含む基などの含酸素官能基；チオフェン基、チオール基、チオウレア基、チオシアヌール酸基、ベンズチアゾール基、メルカプトトリアジン基、チオエーテル基、チオキシ基、スルホキシド基、スルホン基、サルファイト基、スルホキシイミン構造を含む基、スルホン酸塩構造を含む基、スルホン酸基、スルホン酸エステル構造を含む基などの含硫黄官能基；ホスフェート基、ホスフォロアミド基、ホスフィン基、リン酸エステル構造を含む基などの含リン官能基；塩素、臭素などのハロゲン原子を含む基などが挙げられ、塩構造をとりうる官能基においてはそれらの塩も使用することができる。
なかでも、極性が高く、金属への吸着能が高いことから、カルボキシル基、スルホン酸基、リン酸基、およびボロン酸基などのイオン性極性基や、エーテル基またはシアノ基などの非解離性官能基がより好ましい。
【００３３】
ポリマー合成の容易性、および、樹脂基材と金属反射層との密着性の観点から、ポリマー中には下記式（１）で表されるユニット（繰り返し単位）、および、下記式（２）で表されるユニットが含まれることが好ましい。
【００３４】
【化１】
2014154589.tif 000003
【００３５】
式（１）中、Ｒ10は、水素原子またはアルキル基（例えば、メチル基、エチル基など）を表す。
式（１）中、Ｌ2は、単結合または２価の連結基を表す。２価の連結基としては、置換若しくは無置換の２価の脂肪族炭化水素基（好ましくは炭素数１〜８。例えば、メチレン基、エチレン基、プロピレン基などのアルキレン基）、置換若しくは無置換の２価の芳香族炭化水素基（好ましくは炭素数６〜１２。例えば、フェニレン基）、−Ｏ−、−Ｓ−、−ＳＯ2−、−Ｎ(Ｒ)−（Ｒ：アルキル基）、−ＣＯ−、−ＮＨ−、−ＣＯＯ−、−ＣＯＮＨ−、またはこれらを組み合わせた基（例えば、アルキレンオキシ基、アルキレンオキシカルボニル基、アルキレンカルボニルオキシ基など）などが挙げられる。
式（１）中、Ｒ11は、相互作用性基を表す。相互作用性基の定義、具体例および好適な態様は、上述のとおりである。
なお、ポリマー中においては、Ｒ11で表される相互作用性基の種類が異なる２種以上の式（１）で表されるユニットが含まれていてもよい。例えば、Ｒ11がイオン性極性基である式（１）で表されるユニットと、Ｒ11が非解離性官能基である式（１）で表されるユニットとが、ポリマー中に含まれていてもよい。
【００３６】
式（２）中、Ｒ12〜Ｒ15は、それぞれ独立して、水素原子、または置換若しくは無置換のアルキル基を表す。
Ｒ12〜Ｒ15が、置換または無置換のアルキル基である場合、炭素数１〜６のアルキル基が好ましく、炭素数１〜４のアルキル基がより好ましい。より具体的には、無置換のアルキル基としては、メチル基、エチル基、プロピル基、ブチル基が挙げられ、また、置換アルキル基としては、メトキシ基、ヒドロキシ基、ハロゲン原子（例えば、塩素原子、臭素原子、フッ素原子）などで置換された、メチル基、エチル基、プロピル基、ブチル基が挙げられる。
【００３７】
なお、Ｒ12としては、水素原子、メチル基、または、ヒドロキシ基若しくは臭素原子で置換されたメチル基が好ましい。Ｒ13としては、水素原子、メチル基、または、ヒドロキシ基若しくは臭素原子で置換されたメチル基が好ましい。Ｒ14としては、水素原子が好ましい。Ｒ15としては、水素原子が好ましい。
【００３８】
式（２）中、Ｌ3は、単結合または２価の連結基を表す。２価の連結基の具体例および好適な態様は、上記式（１）中のＬ2と同じである。
【００３９】
ポリマーの最好適範囲としては、下記式（Ａ）で表されるユニットと、下記式（Ｂ）で表されるユニットと、下記式（Ｃ）で表されるユニットとを含む共重合体、下記式（Ａ）で表されるユニットと下記式（Ｂ）で表されるユニットとを含む共重合体、下記式（Ａ）で表されるユニットと下記式（Ｃ）で表されるユニットとを含む共重合体、などが挙げられる。
【００４０】
【化２】
2014154589.tif 000004
【００４１】
上記式（Ａ）〜（Ｃ）中、Ｒ21〜Ｒ26は、それぞれ独立して、水素原子、または、炭素数１〜４の置換若しくは無置換のアルキル基を表す。Ｘ、Ｙ、Ｚ、およびＵは、それぞれ独立して、単結合または２価の連結基を表す。Ｌ4、Ｌ5、およびＬ6は、それぞれ独立して、単結合または２価の連結基を表す。Ｗは、非解離性官能基からなる相互作用性基を表す。Ｖは、イオン性極性基からなる相互作用性基を表す。２価の連結基の具体例および好適な態様は、上記式（１）中のＬ2と同じである。
式（Ａ）で表されるユニットにおいて、ＹおよびＺは、それぞれ独立に、エステル基、アミド基、フェニレン基（−Ｃ6Ｈ4−）が好ましい。Ｌ4は、炭素数１〜１０の置換または無置換の２価の有機基（特に、炭化水素基）であることが好ましい。
式（Ｂ）で表されるユニットにおいて、Ｗは、シアノ基またはエーテル基であることが好ましい。また、ＸおよびＬ5は、いずれも単結合であることが好ましい。
式（Ｃ）で表されるユニットにおいて、Ｖはカルボン酸基であることが好ましく、また、Ｖがカルボン酸基であり、且つ、Ｌ6がＶと連結する部分において４員〜８員の環構造を含む態様が好ましく、更に、Ｖがカルボン酸基であり、且つ、Ｌ6の鎖長が６原子〜１８原子である態様も好ましい。さらに、式（Ｃ）で表されるユニットにおいて、Ｖがカルボン酸基であり、且つ、ＵおよびＬ6が単結合であることも好ましい態様の１つである。なかでも、Ｖがカルボン酸基であり、且つ、ＵおよびＬ6のいずれも単結合である態様が最も好ましい。
【００４２】
式（Ａ）〜式（Ｃ）で表されるユニットの含有量は、以下の範囲が好ましい。
すなわち、式（Ａ）で表されるユニットと式（Ｂ）で表されるユニットと式（Ｃ）で表されるユニットとを含む共重合体の場合には、式（Ａ）で表されるユニット：式（Ｂ）で表されるユニット：式（Ｃ）で表されるユニット＝５〜５０ｍｏｌ％：５〜４０ｍｏｌ％：２０〜７０ｍｏｌ％であることが好ましく、１０〜４０ｍｏｌ％：１０〜３５ｍｏｌ％：２０〜６０ｍｏｌ％であることがより好ましい。
また、式（Ａ）で表されるユニットと式（Ｂ）で表されるユニットとを含む共重合体の場合には、式（Ａ）で表されるユニット：式（Ｂ）で表されるユニット＝５〜５０ｍｏｌ％：５０〜９５ｍｏｌ％であることが好ましく、１０〜４０ｍｏｌ％：６０〜９０ｍｏｌ％であるこがより好ましい。
さらに、式（Ａ）で表されるユニットと式（Ｃ）で表されるユニットとを含む共重合体の場合は、式（Ａ）で表されるユニット：式（Ｃ）で表されるユニット＝５〜５０ｍｏｌ％：５０〜９５ｍｏｌ％であることが好ましく、１０〜４０ｍｏｌ％：６０〜９０ｍｏｌ％であることがより好ましい。
この範囲にて、加熱処理または光照射処理によるポリマーの重合性の向上、プライマー層の抵抗値の低下、また耐湿密着力の向上などが達成される。
【００４３】
上記ポリマーを含む層の形成方法は特に制限されず、公知の方法を採用できる。例えば、上記ポリマーを含む層形成用組成物を樹脂基材上に塗布して、必要に応じて乾燥処理を施して層を形成する方法が挙げられる。
【００４４】
上記ポリマーを含む層には、加熱処理と光照射処理の少なくとも一方が施される。上記ポリマーを含む層に実施される処理は、加熱処理および光照射処理の一方のみが実施されても、両者が実施されてもよい。また、両者の処理を実施する場合、別々の工程で実施してもよいし、同時に実施してもよい。
これらの処理を実施することにより、重合性基が活性化され、重合性基間および重合性基と樹脂基材との間で反応が進行し、樹脂基材上に密着したプライマー層が形成される。
【００４５】
加熱処理の条件は使用されるポリマーの種類に応じて最適な条件が選択されるが、なかでもプライマー層の架橋密度が高まり、フィルムミラーの耐侯性およびフレキシブル性が高まる点で、６０〜１５０℃（好ましくは、８０〜１２０℃）で０．１〜３時間（好ましくは、０．５〜２時間）処理することが好ましい。
光照射処理の条件は使用されるポリマーの種類に応じて最適な条件が選択されるが、なかでもプライマー層の架橋密度が高まり、フィルムミラーの耐侯性およびフレキシブル性がより高まる点で、露光量は１０〜８０００ｍＪ／ｃｍ2が好ましく、１００〜３０００ｍＪ／ｃｍ2がより好ましい。露光波長は２００〜３００ｎｍが好ましい。
なお、露光に使用される光源は特に制限されず、例えば、水銀灯、メタルハライドランプ、キセノンランプ、ケミカルランプ、カーボンアーク灯等がある。放射線としては、電子線、Ｘ線、イオンビーム、遠赤外線などがある。
【００４６】
なお、加熱処理または光照射処理後に、適宜、加熱処理または光照射処理後の組成物から未反応のポリマーを除去してもよい。除去方法としては、溶媒を使用する方法が挙げられ、例えば、ポリマーを溶解する溶剤や、アルカリ可溶性のポリマーの場合はアルカリ系現像液（炭酸ナトリウム、炭酸水素ナトリウム、アンモニア水、水酸化ナトリウム水溶液）などで除去することができる。
【００４７】
プライマー層の厚みは特に制限されないが、フィルムミラーの耐侯性およびフレキシブル性が優れる点で、０．０５〜１０μｍが好ましく、０．３〜５μｍがより好ましい。
【００４８】
（工程（ｉｉ）：触媒付与工程）
触媒付与工程は、プライマー層にめっき触媒またはその前駆体を付与する工程である。本工程においては、めっき触媒またはその前駆体が、プライマー層中の相互作用性基に吸着する。例えば、めっき触媒前駆体として金属イオンを使用した場合は、金属イオンがプライマー層に吸着する。
めっき触媒またはその前駆体としては、後述する「工程（ｉｉｉ）：めっき工程」における、めっきの触媒や電極として機能するものが挙げられる。そのため、めっき触媒またはその前駆体は、めっき工程におけるめっきの種類により決定される。
以下に、使用されるめっき触媒（例えば、無電解めっき触媒）またはその前駆体について詳述する。
【００４９】
無電解めっき触媒としては、無電解めっき時の活性核となり得るものが好ましい。例えば、自己触媒還元反応の触媒能を有する金属（Ｎｉよりイオン化傾向の低い無電解めっきできる金属として知られるもの）などが挙げられ、具体的には、Ｐｄ、Ａｇ、Ｃｕ、Ｎｉ、Ａｌ、Ｆｅ、Ｃｏなどが挙げられる。なかでも、触媒能の高さから、ＰｄまたはＡｇが好ましい。
【００５０】
無電解めっき触媒前駆体としては、化学反応により無電解めっき触媒となり得るものが好ましい。例えば、上記無電解めっき触媒として挙げた金属の金属イオンが用いられる。無電解めっき触媒前駆体である金属イオンは、還元反応により無電解めっき触媒である０価金属になる。無電解めっき触媒前駆体である金属イオンをプライマー層へ付与した後、無電解めっき浴への浸漬前に、別途還元反応により０価金属に変化させて無電解めっき触媒としてもよいし、無電解めっき触媒前駆体のまま無電解めっき浴に浸漬し、無電解めっき浴中の還元剤により金属（無電解めっき触媒）に変化させてもよい。
無電解めっき触媒前駆体である金属イオンは、金属塩を用いてプライマー層に付与されることが好ましい。使用される金属塩としては、適切な溶媒に溶解して金属イオンと塩基（陰イオン）とに解離されるものであれば特に制限はなく、Ｍ(ＮＯ3)n、ＭＣｌn、Ｍ2／n（ＳＯ4）、Ｍ3／n(ＰＯ4)Ｐｄ(ＯＡｃ)n（Ｍは、ｎ価の金属原子を表す）などが挙げられる。金属イオンとしては、上記の金属塩が解離したものを好適に用いることができる。具体例としては、Ａｇイオン、Ｃｕイオン、Ａｌイオン、Ｎｉイオン、Ｃｏイオン、Ｆｅイオン、Ｐｄイオンが挙げられる。なかでも、多座配位可能なものが好ましく、特に、配位可能な官能基の種類数および触媒能の点で、Ａｇイオン、Ｃｕイオン、Ｐｄイオンが好ましい。
【００５１】
なお、無電解めっき触媒前駆体をめっき工程の前に還元させる場合、触媒活性化液（還元液）を準備し、無電解めっき前の別工程として行うことも可能である。触媒活性化液は、無電解めっき触媒前駆体（主に金属イオン）を０価金属に還元できる還元剤と還元剤を活性化するためのｐＨ調整剤が含有される場合が多い。
液全体に対する還元剤の濃度は、０．１〜１０質量％が好ましい。
還元剤としては、水素化ホウ素ナトリウム、ジメチルアミンボランのようなホウ素系還元剤、ホルムアルデヒド、次亜リン酸などの還元剤を使用することが可能である。
特に、ホルムアルデヒドを含有するアルカリ水溶液で還元することが好ましい。
【００５２】
なお、めっき触媒として、無電解めっきを行わず直接電気めっきを行うために用いられる触媒を使用してもよい。このような触媒としては、例えば、０価金属が挙げられ、より具体的には、Ｐｄ、Ａｇ、Ｃｕ、Ｎｉ、Ａｌ、Ｆｅ、Ｃｏなどが挙げられる。なかでも、多座配位可能なものが好ましく、特に、相互作用性基に対する吸着（付着）性、触媒能の高さから、Ｐｄ、Ａｇ、Ｃｕが好ましい。
【００５３】
めっき触媒またはその前駆体をプライマー層に付与する方法としては、これらを含む溶液（例えば、金属を適当な分散媒に分散した分散液、または、金属塩を適切な溶媒で溶解し、解離した金属イオンを含む溶液）を調製し、その分散液若しくは溶液をプライマー層上に塗布するか、または、その分散液若しくは溶液中にプライマー層が形成された樹脂基材を浸漬すればよい。
【００５４】
（工程（ｉｉｉ）：めっき工程）
めっき工程は、めっき触媒またはその前駆体が付与されたプライマー層に対し、めっき処理を施すことで、金属反射層を形成する工程である。
本工程において行われるめっきの種類は、無電解めっき、電気めっきが挙げられ、上記触媒付与工程でプライマー層に付与されためっき触媒またはその前駆体の機能によって、適宜選択することができる。つまり、本工程では、めっき触媒またはその前駆体が付与されたプライマー層に対し、電気めっきを行ってもよいし、無電解めっきを行ってもよい。
以下、本工程において好適に行われるめっき処理について説明する。
【００５５】
無電解めっきとは、めっきとして析出させたい金属イオンを溶かした溶液を用いて、化学反応によって金属を析出させる操作のことをいう。
無電解めっきは、例えば、無電解めっき触媒が付与されたプライマー層を備える樹脂基材を、水洗して余分な無電解めっき触媒（金属）を除去した後、無電解めっき浴に浸漬して行う。使用される無電解めっき浴としては、公知の無電解めっき浴を使用することができる。
また、無電解めっき触媒前駆体が付与されたプライマー層を備える樹脂基材を、無電解めっき触媒前駆体がプライマー層に吸着または含浸した状態で無電解めっき浴に浸漬する場合には、基板を洗浄して余分な前駆体（金属塩など）を除去した後、無電解めっき浴中へ浸漬することが好ましい。この場合には、無電解めっき浴中において、めっき触媒前駆体の還元とこれに引き続き無電解めっきが行われる。ここで使用される無電解めっき浴としても、上記同様、公知の無電解めっき浴を使用することができる。
【００５６】
本工程おいては、付与されためっき触媒またはその前駆体が電極としての機能を有する場合、めっき触媒またはその前駆体が付与されたプライマー層に対して、電気めっきを行うことができる。
本発明における電気めっきの方法としては、従来公知の方法を用いることができる。なお、本工程の電気めっきに用いられる金属としては、銅、クロム、鉛、ニッケル、金、銀、すず、亜鉛などが挙げられ、得られるフィルムミラーの反射率がより向上する理由から、銀が好ましい。
また、上述の無電解めっきの後、形成されためっき膜を電極とし、さらに、電気めっきを行ってもよい。
なお、めっきに用いる銀化合物としては、硝酸銀、酢酸銀、硫酸銀、炭酸銀、メタンスルホン酸銀、アンモニア銀、シアン化銀、チオシアン酸銀、塩化銀、臭化銀、クロム酸銀、クロラニル酸銀、サリチル酸銀、ジエチルジチオカルバミン酸銀、ジエチルジチオカルバミド酸銀、ｐ−トルエンスルホン酸銀が挙げられる。なかでも、得られるフィルムミラーの反射率がより向上する理由から、メタンスルホン酸銀が好ましい。
【００５７】
（表面被覆層）
表面被覆層（第１の表面被覆層および第２の表面被覆層を含む。以下、同様。）は特に限定されず、その構成材料としては、光を透過する透明性を有していればよい。例えば、樹脂、ガラス、セラミックなどが挙げられ、なかでも、フレキシブル性に優れる点で樹脂が好ましい。
樹脂としては、例えば、ウレタン（メタ）アクリレート樹脂、ポリエステル（メタ）アクリレート樹脂、シリコーン（メタ）アクリレート樹脂、エポキシ（メタ）アクリレート樹脂などの光硬化性樹脂；フェノール樹脂、ユリア樹脂（尿素樹脂）、フェノキシ樹脂、シリコーン樹脂、ポリイミド樹脂、ジアリルフタレート樹脂、フラン樹脂、ビスマレイミド樹脂、シアネート樹脂などの熱硬化性樹脂；フェノキシ樹脂、ポリエーテルスルフォン、ポリスルフォン、ポリフェニレンスルフォンなどの熱可塑性樹脂；等が挙げられる。なお、第２態様で用いる第１の表面被覆層および第２の表面被覆層の構成材料は、それぞれ同一材料であっても異なる材料であってもよい。
【００５８】
表面被覆層の厚みは特に限定されないが、フィルムミラーの耐侯性およびフレキシブル性がより優れる点で、１０〜２００μｍが好ましく、２５〜１００μｍがより好ましい。
【００５９】
表面被覆層の形成方法は特に限定されないが、例えば、所定の樹脂基板を金属反射層上に貼り合わせる方法や、上述した光硬化性樹脂や熱硬化性樹脂を含有する硬化性組成物を金属反射層上に塗布した後、紫外線照射による光硬化や加熱による加熱硬化する方法等が挙げられる。
【００６０】
（プライマー層）
任意のプライマー層の構成材料は、各層間の密着性を向上させることができる材料であれば特に限定されず、その具体例としては、ポリエステル樹脂、ウレタン樹脂、アクリル樹脂、ウレタンアクリル樹脂、ポリアミド樹脂、シクロオレフィンポリマー樹脂等の樹脂材料が挙げられる。
また、プライマー層の厚さは特に限定されず、０．１〜５０μｍであるのが好ましく、１〜３０μｍであるのがより好ましい。
また、プライマー層の形成方法は特に限定されず、例えば、ウレタンアクリル樹脂をプライマー層とする場合は、ウレタンアクリレート（例えば、ダイセル・サイテック社製のＥＢＥＣＲＹＬ８４０２など）と光重合開始剤（例えば、チバスペシャリティケミカルズ製のイルガキュア１８４など）との混合溶液を樹脂基材の表面に塗布した後、紫外線照射により光硬化させる方法等が挙げられる。
【００６１】
（接着層）
任意の接着層の構成材料は、密着性や平滑性を満足するものであれば特に限定されず、その具体例としては、ポリエステル系樹脂、アクリレート系樹脂、メラミン系樹脂、エポキシ系樹脂、ポリアミド系樹脂、塩化ビニル系樹脂、塩化ビニル酢酸ビニル共重合体系樹脂等が挙げられ、これらを１種単独で用いてもよく、２種以上を併用してもよい。
また、接着層の厚さは特に限定されず、密着性、平滑性、反射率等の観点から、０．０１〜５μｍであるのが好ましく、０．１〜２μｍであるのがより好ましい。
また、接着層の形成方法は特に限定されず、例えば、グラビアコート法、リバースコート法、ダイコート法、ブレードコーター、ロールコーター、エアナイフコーター、スクリーンコーター、バーコーター、カーテンコーター等、従来公知のコーティング方法が使用できる。
【００６２】
（バックコート層）
任意のバックコート層の形成材料は特に限定されず、例えば、ウレタン樹脂や、上述した表面被覆層に含有する樹脂等が挙げられる。
また、バックコート層の厚さは特に限定されず、０．５〜５０μｍであるのが好ましく、１〜３０μｍであるのがより好ましい。
また、バックコート層の形成方法は特に限定されず、例えば、上述した光硬化性樹脂や熱硬化性樹脂をバックコート層とする場合は、これらの樹脂を含有する硬化性組成物を上樹脂基材の裏面に塗布した後、紫外線照射による光硬化や加熱による加熱硬化する方法等が挙げられる。
【００６３】
〔支持部材〕
本発明の反射鏡が有する支持部材は、上述したフィルムミラーの周縁部を支持する枠形状の支持部材である。
ここで、支持部材の形状は、多角形状のフィルムミラーの周縁部に沿った枠形状であるが、その断面形状は特に限定されない。
以下に、支持部材の断面形状について、図７（Ａ）〜（Ｄ）を用いて詳述する。なお、図７は、フィルムミラーと支持部材との位置関係を示す観点から、図２における切断面線Ａ−Ａからみた断面図の例を模式的に示すものであるが、本発明の反射鏡が図１に示す態様である場合においては、図７中の支持部材４は存在しないものである。
【００６４】
図７（Ａ）〜（Ｄ）に示す通り、支持部材３および４の断面形状は、フィルムミラー２の周縁部と接する面が平面形状であるのが好ましい。
また、図７（Ｂ）〜（Ｄ）に示す通り、支持部材３および４の断面形状は、フィルムミラー２の周縁部と支持部材とを接着剤等を用いて接合する際の作業性や機械強度の観点から、フィルムミラー２の周縁部と接しない面に把持部として利用できる凸構造などを有しているのが好ましい。
【００６５】
支持部材を構成する材料は特に限定されず、その具体例としては、ステンレス鋼（ＳＵＳ）、アルミニウム、アルミニウム合金、チタンなどの金属材料；炭素繊維強化プラスチック、ポリエーテルエーテルケトン（ＰＥＥＫ）、ポリフェニレンスルフィド（ＰＰＳ）などの樹脂材料；等が挙げられる。
これらのうち、被着体の多くが金属材料であるため、被着体との接合の観点から、金属材料であるのが好ましく、ステンレス鋼またはアルミニウムであるのがより好ましい。
【００６６】
支持部材の厚み（図１−符号ｔ）は特に限定されず、１〜１０ｍｍであるのが好ましく、２〜５ｍｍであるのがより好ましい。なお、支持部材における「厚み」は、図２（図７）に示すように、２つの支持部材を用いてフィルムミラーの両面の周縁部を支持する場合であっても、１つの支持部材の厚みをいう。
また、支持部材の構成部材（枠材）の幅（図１−符号ｗ）は特に限定されず、１０〜５０ｍｍであるのが好ましく、１５〜３０ｍｍであるのがより好ましい。
また、支持部材の全体の縦幅（長辺）（図１−符号Ｈ）は１００〜５０００ｍｍであるのが好ましく、横幅（短辺）（図１−符号Ｗ）は１００〜２０００ｍｍであるのが好ましく、縦幅と横幅の比率（縦／横）は１／１〜１０／１であるのが好ましい。
【００６７】
［反射鏡の作製方法］
本発明の反射鏡を作製する方法は特に限定されず、例えば、フィルムミラーを所望の張力が有する態様で固定した後、片面に接着剤や粘着剤を塗布した支持部材を固定したフィルムミラーの片面の周縁部に貼り合わせ、フィルムミラーの固定を解除する方法；上記方法においてフィルムミラーの固定を解除した後、更に、片面に接着剤や粘着剤を塗布した支持部材をフィルムミラーの他方の面の周縁部に貼り合わせる方法；等が挙げられる。
【実施例】
【００６８】
以下に、実施例を挙げて本発明を具体的に説明する。ただし、本発明はこれらに限定されるものではない。
【００６９】
＜実施例１＞
（プライマー層の形成）
ＰＥＴ基材（厚み：２５μｍ、富士フイルム社製）上に、式（３）で表されるアクリルポリマーを含む溶液を、厚さ５００ｎｍになるようにスピンコート法により塗布し、８０℃にて５分乾燥して塗膜を得た。
【００７０】
【化３】
2014154589.tif 000005
【００７１】
ここで、式（３）中の数値は各ユニットの割合（ｍｏｌ％）を表す。
式（３）で表されるアクリルポリマーの合成方法は以下のとおりである。
２Ｌの三口フラスコに酢酸エチル１Ｌ、２−アミノエタノール１５９ｇを入れ、氷浴にて冷却をした。そこへ、２−ブロモイソ酪酸ブロミド１５０ｇを内温２０℃以下になるように調節して滴下した。その後、内温を室温（２５℃）まで上昇させて２時間反応させた。反応終了後、蒸留水３００ｍＬを追加して反応を停止させた。その後、酢酸エチル層を蒸留水３００ｍＬで４回洗浄後、硫酸マグネシウムで乾燥し、さらに酢酸エチルを留去することで原料Ａを８０ｇ得た。
次に、５００ｍＬの三口フラスコに、原料Ａ４７．４ｇ、ピリジン２２ｇ、酢酸エチル１５０ｍＬを入れて氷浴にて冷却した。そこへ、アクリル酸クロライド２５ｇを内温２０℃以下になるように調節して滴下した。その後、室温に上げて３時間反応させた。反応終了後、蒸留水３００ｍＬを追加し、反応を停止させた。その後、酢酸エチル層を蒸留水３００ｍＬで４回洗浄後、硫酸マグネシウムで乾燥し、さらに酢酸エチルを留去した。その後、カラムクロマトグラフィーにて、以下のモノマーＭ１を精製し２０ｇ得た。
【００７２】
【化４】
2014154589.tif 000006
【００７３】
５００ｍＬの三口フラスコに、Ｎ，Ｎ−ジメチルアセトアミド８ｇを入れ、窒素気流下６５℃まで加熱した。そこへ、上記で得たモノマーＭ１：１４．３ｇ、アクリロニトリル（東京化成工業（株）製）３．０ｇ、アクリル酸（東京化成製）６．５ｇ、Ｖ−６５（和光純薬製）０．４ｇのＮ，Ｎ−ジメチルアセトアミド８ｇ溶液を、４時間かけて滴下した。滴下終了後、更に３時間撹拌した。その後、Ｎ，Ｎ−ジメチルアセトアミド４１ｇを足し、室温まで反応溶液を冷却した。上記の反応溶液に、４−ヒドロキシＴＥＭＰＯ（東京化成製）０．０９ｇ、ＤＢＵ５４．８ｇを加え、室温で１２時間反応を行った。その後、反応溶液に７０質量％メタンスルホン酸水溶液５４ｇを加えた。反応終了後、水で再沈を行い、固形物を取り出し、式（３）で表されるアクリルポリマー（重量平均分子量５．３万）を１２ｇ得た。
【００７４】
また、式（３）で表されるアクリルポリマーを含む溶液の調製法は以下のとおりである。
式（３）で表されるアクリルポリマー（７質量部）、１−メトキシ−２−プロパノール（７４質量部）、水（１９質量部）の割合で混合し、さらにこの混合溶液に対して、光重合開始剤（エサキュアＫＴＯ−４６、ランベルディー社製）（０．３５質量部）を添加して、攪拌混合し、式（３）で表されるアクリルポリマーを含む溶液を得た。
【００７５】
上記塗膜に対して、三永電機製のＵＶ露光機（型番：ＵＶＦ−５０２Ｓ、ランプ：ＵＸＭ−５０１ＭＤ）を用いて、２５４ｎｍの波長で１０００ｍＪ／ｃｍ2の積算露光量にて照射を行い、プライマー層（厚み：５００ｎｍ）を形成した。
なお、プライマー層から未反応のポリマーを除去するために現像を行った。具体的には、上記プライマー層付きＰＥＴ支持体を１ｗｔ％炭酸水素ナトリウム水溶液中に５分間浸漬した。その後純水で洗浄した。
【００７６】
（金属反射層の形成）
次に、プライマー層付きＰＥＴ支持体を１ｗｔ％硝酸銀水溶液中に５分間浸漬し、その後純水で洗浄して、無電解めっき触媒前駆体（銀イオン）が付与されたプライマー層付きＰＥＴ支持体を得た。
さらに、得られたプライマー層付き樹脂基材を、０．１４ｗｔ％のＮａＯＨと０．２５ｗｔ％のホルマリンとを含むアルカリ水溶液（ｐＨ１２．５）（還元剤に該当）に１分間浸漬し、その後純水で洗浄して、還元金属（銀）が付与されたプライマー層付きＰＥＴ支持体を得た。
【００７７】
次に、還元金属（銀）が付与されたプライマー層に対して、以下の電気めっき処理を行い、プライマー層上に厚み１００ｎｍの金属（銀）反射層を形成した。
電気めっき液として、ダインシルバーブライトＰＬ５０（大和化成社製）を用い、８Ｍ水酸化カリウムによりｐＨ９．０に調整した。還元金属を表面にもつプライマー層付きＰＥＴ支持体を、電気めっき液に浸漬し、０．５Ａ／ｄｍ2にて１５秒間めっきし、その後、純水で１分間掛け流しにより洗浄した。
【００７８】
（表面被覆層の形成）
次に、金属反射層上にウレタン接着剤（東洋インキ製造社製、商品名：ＬＩＳ８２５、ＬＣＲ９０１）を塗布して、５分間乾燥処理を行い、接着層（厚み：５μｍ）を製造した。
その後、表面被覆層として、ＰＭＭＡ基板（三菱レイヨン社製、ＨＢＳ００２、厚み：５０μｍ）を接着層上に貼り合わせて、フィルムミラーを作製した。
下記第１表中に、作製したフィルムミラーのサイズ、厚み、樹脂基材の種類、反射層の種類、表面被覆層の種類およびタイプを示す。なお、下記第１表中、サイズにおける「□５００ｍｍ」とは、５００ｍｍ×５００ｍｍ四方のことを表し、タイプにおける「片面」とは、フィルムミラーの層構成が上述した第１態様（図３）であることを表し、「両面」とは、フィルムミラーの層構成が上述した第２態様（図５）であることを表す。
【００７９】
（反射鏡の製造）
作製したフィルムミラーを固定した後、片面に粘着剤（ファインタック、ＤＩＣ社製）を塗布したアルミニウム（Ａ５０５２）製の枠状の支持部材（サイズ：５００ｍｍ×５００ｍｍ四方、幅：２５ｍｍ、厚み：２ｍｍ）を貼り合わせ、反射鏡を作製した。
なお、作製した反射鏡と被着体（ＳＵＳ３０４）とは、支持部材に設けた２つの貫通孔を利用したビス止めにより接合した。
下記第１表中に、使用した支持部材のサイズ、枠材の幅（ｗ）および厚み（ｔ）、材質、ならびに、装着面を示し、また、フィルムミラーと支持部材との接合方法、反射鏡と被着体との接合方法を示す。なお、下記第１表中、サイズにおける「□５００ｍｍ」とは、５００ｍｍ×５００ｍｍ四方のことを表し、装着面における「片面」とは、フィルムミラーの片面の周縁部を支持する態様（図１）であることを表し、「両面」とは、フィルムミラーの両面の周縁部を支持する態様（図２）であることを表す。
【００８０】
＜実施例２＞
ＰＥＴ基材の厚みを５０μｍに変更した以外は、実施例１と同様の方法により、反射鏡を製造した。
【００８１】
＜実施例３＞
支持部材の装着面をフィルムミラーの両面の周縁部に変更した以外は、実施例２と同様の方法により、反射鏡を製造した。
【００８２】
＜実施例４＞
アルミニウム（Ａ５０５２）製の枠状の支持部材（サイズ：５００ｍｍ×５００ｍｍ四方、幅：２５ｍｍ、厚み：２ｍｍ）に代えて、ステンレス（ＳＵＳ３０４）製の枠状の支持部材（サイズ：５００ｍｍ×５００ｍｍ、幅：２５ｍｍ、厚み：２ｍｍ）を用いた以外は、実施例３と同様の方法により、反射鏡を製造した。
【００８３】
＜実施例５＞
プライマー層を形成せず、以下に示す方法で形成した金属反射層を用いた以外は、実施例３と同様の方法により、反射鏡を製造した。
（金属反射層の形成）
ＰＥＴ基材（厚み：２５μｍ、富士フイルム社製）上に、スパッタリング法（ＰＶＤ）を用いて、ＴｉＯ2を６５ｎｍ、ＳｉＯ2を１１０ｎｍ、交互に形成し、ＴｉＯ2が８層、ＳｉＯ2が７層の金属反射層を形成した。
【００８４】
＜実施例６＞
実施例３と同様の反射鏡を用い、被着体（ＳＵＳ３０４）との接合を支持部材に設けた２つの貫通孔を利用したネジ止めにより接合した。
【００８５】
＜実施例７＞
フィルムミラーと支持部材との接合に用いた粘着剤（ファインタック、ＤＩＣ社製）を接着剤（ビスフェノールＦ型エポキシ系接着剤：８３０−Ｓ、ＤＩＣ社製）に代えた以外は、実施例３と同様の方法により、フィルムミラーを製造した。
【００８６】
＜実施例８＞
ＰＥＴ基材の厚みを１５０μｍに変更した以外は、実施例３と同様の方法により、反射鏡を製造した。
【００８７】
＜実施例９＞
ＰＥＴ基材の厚みを２００μｍに変更した以外は、実施例３と同様の方法により、フィルムミラーを製造した。
【００８８】
＜実施例１０＞
実施例９のフィルムミラーのＰＥＴ基材側に、さらに厚み２５０μｍのＰＥＴフィルムを接着剤（８３０−Ｓ、ＤＩＣ社製、塗布厚み：１０μｍ）で貼り合せた以外は、実施例３と同様の方法により、反射鏡を製造した。
【００８９】
＜実施例１１＞
実施例９と同様の方法で作製したフィルムミラーを２枚用意し、互いのＰＥＴ基材面を接着剤（８３０−Ｓ、ＤＩＣ社製、塗布厚み：１０μｍ）で貼り合わせることにより、反射鏡を製造した。
【００９０】
＜実施例１２＞
厚み２５０μｍのＰＥＴフィルム４枚を接着剤（８３０−Ｓ、ＤＩＣ製、塗布厚み１０μｍ）を用いて貼り合せ、約１ｍｍ厚のＰＥＴ基材を作製した。
次いで、ＰＥＴ基材上に、実施例９と同様の方法で作製したフィルムミラーを貼り合せた以外は、実施例３と同様の方法により、反射鏡を製造した。
【００９１】
＜比較例１＞
支持部材を用いず、実施例２で作製したフィルムミラーの樹脂基材側に粘着剤（ファインタック、ＤＩＣ社製）を塗布し、被着体（ＳＵＳ３０４）と接合させた。
【００９２】
作製した各反射鏡（比較例１においてはフィルムミラーをいう。以下、同様。）について、被着体への装着性、被着体からの脱着性、正反射性、温度サイクル、耐光性および耐傷性を以下に示す方法に評価し、それらの結果を下記第１表に示す。
【００９３】
＜装着性＞
作製した各反射鏡の被着体への装着性は、以下の基準にしたがって評価した。
Ａ：装着に要した時間は１枚あたり３分以内であり、皺などの面状不良も発生しない。
Ｂ：装着に要した時間は１枚あたり３分以上であり、皺などの面状不良が散見される。
【００９４】
＜脱着性＞
作製した各反射鏡の被着体からの脱着性は、以下の基準にしたがって評価した。
Ａ：脱着に要した時間は１枚あたり３分以内であり、粘着剤の剥がし残りがない。
Ｂ：脱着に要した時間は１枚あたり３分以上であり、至るところに粘着剤の剥がし残りが散見される。
【００９５】
＜正反射性（拡散成分比率）＞
作製した各反射鏡の正反射性の評価は、全反射光に対する拡散成分のエネルギー比率を算出して行った。
具体的には、光源用ＬＥＤから反射鏡上に光を照射させ、その反射光をレンズを通して、ＣＣＤイメージセンサに画像として受光させ、得られた画像における正反射成分と拡散成分との合計面積中の拡散成分の占める割合から算出した。
【００９６】
＜温度サイクル＞
作製した各反射鏡の温度サイクルは、−４０℃の条件下での３０分放置と６５℃条件下での３０分放置とを３０００回繰り返した後のフィルムミラーの皺やうねり、上述の拡散成分比率を測定し、以下の基準にしたがって評価した。
Ａ：試験後の拡散成分比率の上昇が１％未満であり、皺や歪み、反りなどの面状故障も発生せず。
Ｂ：試験後の拡散成分比率の上昇が１％以上３％未満であり、皺や歪み、反りなどの面状故障も発生せず。
Ｃ：試験後の拡散成分比率の上昇が３％以上１０％未満であり、皺や歪み、反りなどが所々みられる。
Ｄ：試験後の拡散成分比率の上昇が１０％以上であり、皺や歪み、反りなどが顕著にみられる。
【００９７】
＜耐光性＞
作製した各反射鏡をキセノンランプ耐光性試験機（ＡＴＬＡＳ社製、Ｃｉ５０００、パワー：１８０Ｗ、Black Panel Temperature：８３℃）内に配置して、温度５５度、湿度４０％ＲＨの条件下で５００時間放置し、その際のフィルムミラーの４５０ｎｍにおける反射率の低下率（放置前の反射率（％）−放置後の反射率（％））を測定した。反射率の測定には、紫外可視近赤外分光光度計ＵＶ−３１００（島津製作所製）を用いて、評価を行った。以下の基準に従って評価した。
Ａ：反射率低下量が５％未満
Ｂ：反射率低下量が５％以上２０％未満
【００９８】
＜耐傷性＞
作製した各フィルムミラーの反射率（４５０ｎｍ）を分光光度計（ＵＶ−３１００ＰＣ、島津製作所製）を用いて測定した。
また、以下に示す砂塵試験を行った後の反射率（４５０ｎｍ）も同様にして測定し。
次いで、砂塵試験による反射率低下量（＝初期の反射率−砂塵試験後の反射率）を算出し、以下の基準にしたがって耐傷性を評価した。
Ａ：反射率低下量が５％未満
Ｂ：反射率低下量が５％以上２０％未満
（砂塵試験）
ＪＩＳ Ｈ ８５０３：１９８９に記載された「砂落とし磨耗試験方法」に準じておこなった。
具体的には、作製した各複合フィルムを３ｃｍ角に切り出し、４５度の角度からアルミナ粒子が衝突するように固定した後、２００ｇのアルミナ粒子を１００ｃｍの高さから自由落下させて衝突させた。
【００９９】
【表１】
2014154589.tif 000007
【０１００】
【表２】
2014154589.tif 000008
【０１０１】
第１表に示す結果から、支持部材を用いずに、フィルムミラーを直接被着体と接合した比較例１は、耐光性および耐傷性は良好であるが、被着体への装着性（施工性）および被着体からの脱着性に劣り、また、正反射率が低くなることが分かった。
これに対し、支持部材を用いて作製した反射鏡を用いると、優れた耐光性および耐傷性を維持したまま、被着体への装着性および被着体からの脱着性が良好となることが分かった（実施例１〜１２）。
特に、実施例１と実施例２との対比や、実施例３と実施例８〜１０および１２との対比から、フィルムミラーの膜厚が１００μｍ以上、特に、１５０〜１０００μｍであると、拡散光が抑制されて正反射性が良好となり、また、温度サイクル（耐熱性）も優れることが分かった。
また、実施例９と実施例１１との対比から、両面タイプのフィルムミラーを用い、被着体に対して反射鏡を反転させることにより、耐光性および耐傷性が約２倍に向上することが分かった。
【符号の説明】
【０１０２】
１  反射鏡
２  フィルムミラー
３、４  支持部材
１０  フィルムミラー
１１  樹脂基材
１２  金属反射層
１３  表面被覆層
１００  フィルムミラー
１０１  第１の表面被覆層
１０２  第１の金属反射層
１０３  樹脂基材
１０４  第２の金属反射層
１０５  第２の表面被覆層
１０６  第１の樹脂基材
１０７  金属反射層
１０８  第２の樹脂基材
【図１】
2014154589.tif 000009
【図２】
2014154589.tif 000010
【図３】
2014154589.tif 000011
【図４】
2014154589.tif 000012
【図５】
2014154589.tif 000013
【図６】
2014154589.tif 000014
【図７】
2014154589.tif 000015